(57)【要約】【課題】植物由来ポリエチレンを用いることで環境負荷の低減を図りつつ、低温耐衝撃性に優れた成形体を得ることが可能な樹脂組成物を提供することを目的とする。【解決手段】ポリプロピレン系樹脂をベース樹脂とし、ポリエチレン系樹脂を含有する樹脂組成物であって、前記ポリプロピレン系樹脂は、ポリプロピレンホモポリマー及びポリプロピレンブロックコポリマーを含有し、前記ポリエチレン系樹脂は、植物由来エチレンを含むモノマーを重合してなる植物由来ポリエチレンを含有する。【選択図】図１
2020200415.tif 000002
【特許請求の範囲】
【請求項１】
ポリプロピレン系樹脂をベース樹脂とし、ポリエチレン系樹脂を含有する樹脂組成物であって、前記ポリプロピレン系樹脂は、ポリプロピレンホモポリマー及びポリプロピレンブロックコポリマーを含有し、前記ポリエチレン系樹脂は、植物由来エチレンを含むモノマーを重合してなる植物由来ポリエチレンを含有する樹脂組成物。
【請求項２】
請求項１に記載の樹脂組成物を成形してなる樹脂成形体。
【発明の詳細な説明】
【技術分野】
【０００１】
本発明は、包装用容器等に好適に使用される樹脂組成物及びそれを用いた樹脂成形体に関する。
【背景技術】
【０００２】
現在、容器を成形する材料として、アイソタクチックポリプロピレンが多用されている。アイソタクチックポリプロピレンは低温における耐衝撃性（低温耐衝撃性）に劣ることから、特許文献１に示すように、アイソタクチックポリプロピレンに低密度ポリエチレンを混合することにより、低温耐衝撃性を向上させる方法が知られているが、さらなる低温耐衝撃性の向上が要望されていた。
【０００３】
一方、地球温暖化を抑制する観点から、世界規模で二酸化炭素の排出量の削減が求められており、近年、石油を炭素源とするエチレン（石油由来エチレン）を含んだポリエチレン（石油由来ポリエチレン）の代替品として、植物を炭素源とするエチレン（植物由来エチレン）を含んだポリエチレン（植物由来ポリエチレン）が上市されている。そして、特許文献２には、バイオマス由来のポリオレフィンと、化石燃料由来のポリオレフィンとを含んでなる樹脂組成物からなる樹脂フィルムが開示されており、植物の生育時のＣＯ2吸収と燃焼時の排出が同一となるカーボンニュートラルなポリオレフィン樹脂フィルムを実現できる旨記載されている。
【先行技術文献】
【特許文献】
【０００４】
【特許文献１】特開昭５７−１１５４４０号公報
【特許文献２】特開２０１６−２７１７１号公報
【発明の概要】
【発明が解決しようとする課題】
【０００５】
上述のごとく、低温耐衝撃性を備えた容器を成形する材料として用いられる樹脂組成物（アイソタクチックポリプロピレンと低密度ポリエチレンとを混合した樹脂組成物）において、環境負荷の低減を目的として、石油由来低密度ポリエチレンの一部又は全部を植物由来低密度ポリエチレンに代替することも考えられる。
【０００６】
しかしながら、植物由来ポリエチレンを構成するモノマーである植物由来エチレンは、植物原料を含む培養液に微生物を作用させて産生する発酵エタノールを脱水することによって得られる。このようにして得られた植物由来エチレンには極微量の不純物が含まれることから、これをモノマーとして重合してなる植物由来ポリエチレンは、同じグレードであっても石油由来ポリエチレンと同等の物性とするのが難しいことが知られている（特許文献２段落００３３参照）。よって、石油由来ポリエチレンを単に植物由来ポリエチレンに代替するだけでは満足する低温耐衝撃性を備えた成形体を得ることが困難であった。
【０００７】
そこで、本発明においては、植物由来ポリエチレンを用いることで環境負荷の低減を図りつつ、低温耐衝撃性に優れた成形体を得ることが可能な樹脂組成物を提供することを目的とする。
【課題を解決するための手段】
【０００８】
上記課題を解決するために、本発明の一態様としての樹脂組成物は、ポリプロピレン系樹脂をベース樹脂とし、ポリエチレン系樹脂を含有するものであって、前記ポリプロピレン系樹脂は、ポリプロピレンホモポリマー及びポリプロピレンブロックコポリマーを含有し、前記ポリエチレン系樹脂は、植物由来エチレンを含むモノマーを重合してなる植物由来ポリエチレンを含有する。
【０００９】
前記樹脂組成物は、成形して樹脂成形体としてもよい。
【発明の効果】
【００１０】
上記態様によれば、ポリエチレン系樹脂として植物由来ポリエチレンを使用しつつ、ポリプロピレン系樹脂としてポリプロピレンホモポリマー及びポリプロピレンブロックコポリマーを併用することにより、低温耐衝撃性に優れた樹脂組成物を得ることができる。
【図面の簡単な説明】
【００１１】
【図１】本発明に係る樹脂組成物からなる成形体の態様の一例を示す概略平面図
【発明を実施するための形態】
【００１２】
以下、本発明の実施形態について説明する。本実施形態に係る樹脂組成物は、ポリプロピレン系樹脂をベース樹脂とし、ポリエチレン系樹脂を含有するものであって、前記ポリプロピレン系樹脂は、ポリプロピレンホモポリマー及びポリプロピレンブロックコポリマーを含有し、前記ポリエチレン系樹脂は、植物由来エチレンを含むモノマーを重合してなる植物由来ポリエチレンを含有する。
【００１３】
ここで、ポリプロピレン系樹脂としては、ポリプロピレンホモポリマー、ポリプロピレンコポリマーを挙げることができる。ポリプロピレンコポリマーとしては、ポリプロピレンランダムコポリマー及びポリプロピレンブロックコポリマーを挙げることができる。ポリプロピレンコポリマーにおいて、エチレンと共重合させるモノマーとしては、エチレンおよび／または４〜１２個のＣ原子のα−オレフィンであってもよい。
【００１４】
上記ポリプロピレン系樹脂のうち、本発明では少なくともポリプロピレンホモポリマー及びポリプロピレンブロックコポリマーを含有する。ポリプロピレンホモポリマー：ポリプロピレンブロックコポリマーの質量比が５０：５０〜７０：３０であるのが好ましく、上記質量比が５５：４５〜６５：３５とするのがより好ましい。これにより、低温耐衝撃性を発揮することができる。
【００１５】
ポリエチレン系樹脂としては、エチレン単独重合体のほか、エチレンとα−オレフィンとを共重合させた共重合体を用いることができる。α−オレフィンは、炭素数は特に限定されないが、ブテン、ヘキセン、又はオクテンであることが好ましい。ポリエチレン系樹脂の種類として、高密度ポリエチレン（ＨＤＰＥ）、中密度ポリエチレン（ＭＤＰＥ）、低密度ポリエチレン（ＬＤＰＥ）及び直鎖状低密度ポリエチレン（ＬＬＤＰＥ）を挙げることができる。
【００１６】
ポリエチレン系樹脂は、１種又は２種以上をブレンドして用いることができる。ポリエチレン系樹脂を含有することにより、成形後の樹脂シートあるいは樹脂成形体の低温耐衝撃性が良好となる。
【００１７】
ポリエチレン系樹脂としては、石油由来ポリエチレン（以後、石油由来ＰＥということがある。）及び植物由来ポリエチレン（以後、植物由来ＰＥということがある。）を使用することができるが、ポリエチレン系樹脂の少なくとも一部は植物由来ポリエチレンとされる。モノマーの一部を植物由来エチレンとすることによっても環境負荷を低減することができる。環境負荷の低減の観点からすると、樹脂組成物全体に対する植物由来ポリエチレンの含有率は５質量％以上とするのが好ましい。
【００１８】
植物由来ポリエチレン樹脂中の全炭素量に対する植物由来の炭素の割合は、バイオマス度と呼ばれ、ポリエチレン樹脂中に含まれる１４Ｃの濃度を測定することによって求めることができる。すなわち、大気中には一定割合の１４Ｃが含まれる一方、石油由来の樹脂の炭素には１４Ｃが含まれていない。
【００１９】
したがって、ポリエチレン系樹脂中に含まれる１４Ｃの濃度を測定することでバイオマス度を求めることができる。具体的に、ポリエチレン系樹脂中の炭素が全て石油由来である場合にはバイオマス度は０％となり、ポリエチレン系樹脂中の炭素が全て植物由来である場合にはバイオマス度は１００％となる。
【００２０】
上記樹脂組成物には、本発明の目的を損なわない範囲で、一般的に用いられている充填剤、着色剤、潤滑剤、帯電防止剤、紫外線吸収剤、可塑剤、酸化防止剤などの安定剤、染料、顔料などの着色剤、スリップ剤およびアンチブロック剤などの添加剤を配合することができる。本発明の樹脂組成物は、そのまま単層でシート状に成形することもできるが、本発明の樹脂組成物と他の樹脂組成物とが複数層が積層した積層構造とすることも可能である。
【００２１】
上記構成の樹脂組成物は、押出機によって容易にシート状に成形可能であり、成形された樹脂シートは、加熱された状態で成形機にて容易に成形することができる。得られた成形体（例えば、冷凍食品用等の包装用成形体）は良好な低温耐衝撃性を備える。図１は、本発明に係る樹脂組成物からなる成形体の態様の一例としてのトレイを示す概略平面図である。図示のごとく、トレイ１は、冷凍食品を収容する複数の凹部２を備える。凹部２は一列に４つが設けられ、これが３列形成される。各列の間にはミシン目３が形成され、これにより列ごとに切り離し可能とされる。
【実施例】
【００２２】
本実施例では、表１に示す３種類の樹脂組成物を調製し、Ｔダイ押出機を用いて樹脂シートを作製した。樹脂シートを成形機にて成形することでトレイを作製し低温耐衝撃性について評価を行なった。以下、その詳細について記す。
【００２３】
［樹脂組成物の調製］
表１に調製した３種類の試料の樹脂組成物の組成を記す。使用した樹脂及び相溶化剤は以下のとおりである。なお、表中、ホモＰＰはポリプロピレンホモポリマーを、ブロックＰＰはポリプロピレンブロックコポリマーを意味する。石油由来ＰＥと植物由来ＰＥとは同種類のＰＥを使用した。
【００２４】
［トレイの低温耐衝撃性評価］
樹脂成形体として図１に示す形状のトレイを作製し、通常よりも過酷な条件を設定して低温耐衝撃性を評価した。具体的には、各トレイの凹部にそれぞれ水を入れて冷凍庫中で２４時間静置後、冷凍庫からトレイを取り出し、１ｍの高さからコンクリート床面に落下させた。なお、試験はｎ＝５で実施し、トレイ凹部における割れの発生状況を評価した。結果を表１記す。
【００２５】
【表１】
2020200415.tif 000003
【００２６】
［評価結果］
表１より、ポリエチレン系樹脂として石油由来ポリエチレンの少なくとも一部を植物由来ポリエチレンに代替したＮｏ．２及び３は、石油由来ポリエチレンを単独使用したＮｏ．１に比べて割れの発生数及び割れの大きさが小さいことがわかる。なお、表１中、割れの発生が認められなかった試料については、ミシン目に一部切れが発生したが、実用上問題のないレベルであった。
【００２７】
上述のごとく、通常よりも過酷な条件を設定して実施した低温耐衝撃性試験の結果、ポリエチレン系樹脂として植物由来ポリエチレンを使用しつつ、ポリプロピレン系樹脂としてポリプロピレンホモポリマー及びポリプロピレンブロックコポリマーを併用することにより、低温耐衝撃性に優れた樹脂組成物を得ることができることが明らかとなった。
【００２８】
以上、本発明の実施形態につき説明したが、本発明の範囲はこれに限定されるものではなく、発明の趣旨を逸脱しない範囲で種々の変更を加えて実施することができる。具体的に、本実施例では樹脂シートとして単層構造について説明したが、これに限らず、２層構造以上の積層構造とすることも可能である。
【符号の説明】
【００２９】
１              トレイ
２              凹部
３              ミシン目
【図１】
2020200415.tif 000004